(57)【要約】【課題】機器筐体の製造方法及び機器筐体において、機器筐体の外面における金属枠と金属取付部材との接合による痕跡を抑えることである。【解決手段】機器を入れる金属枠１２と、金属枠１２に機器を取付ける金属取付部材１４とを備え、金属枠１２と金属取付部材１４とを接合して製造される機器筐体１０の製造方法であって、金属取付部材１４は、金属枠１２と接合する面に突起部１６を有し、突起部１６を金属枠１２に接触させた後、突起部１６を加圧して変形させることにより、突起部１６と金属枠１２との接触部における酸化皮膜を除去する加圧工程と、接触部を加熱して、金属を固相拡散させて接合する固相拡散接合工程とを備える。また、金属取付部材１４が固相拡散接合された金属枠１２を、粉体塗料で静電塗装する塗装工程を備えることが好ましい。【選択図】図５
2011255422.tif 000002
【特許請求の範囲】
【請求項１】
機器を入れる金属枠と、
金属枠に機器を取付ける金属取付部材と、
を備え、
金属枠と金属取付部材とを接合して製造される機器筐体の製造方法であって、
金属取付部材は、金属枠と接合する面に、先端断面が７０度以下で形成される突起部を有し、
突起部を金属枠に接触させた後、突起部を加圧して変形させることにより、突起部と金属枠との接触部における酸化皮膜を除去する加圧工程と、
接触部を加熱して、金属を固相拡散させて接合する固相拡散接合工程と、
を備えることを特徴とする機器筐体の製造方法。
【請求項２】
機器を入れる金属枠と、
金属枠に機器を取付ける金属取付部材と、
を備え、
金属枠と金属取付部材とを接合して製造される機器筐体の製造方法であって、
金属取付部材は、金属枠と接合する面に突起部を有し、
突起部を金属枠に接触させた後、突起部を０．５２ＭＰａ以上で加圧して変形させることにより、突起部と金属枠との接触部における酸化皮膜を除去する加圧工程と、
接触部を加熱して、金属を固相拡散させて接合する固相拡散接合工程と、
を備えることを特徴とする機器筐体の製造方法。
【請求項３】
請求項１または２に記載の機器筐体の製造方法であって、
金属取付部材が固相拡散接合された金属枠を、粉体塗料で静電塗装する塗装工程を備えることを特徴とする機器筐体の製造方法。
【請求項４】
請求項１から３のいずれか１項に記載の機器筐体の製造方法により製造されることを特徴とする機器筐体。
【請求項５】
請求項４に記載の機器筐体であって、
機器筐体は、平面ディスプレイ用であることを特徴とする機器筐体。
【発明の詳細な説明】
【技術分野】
【０００１】
本発明は、機器筐体の製造方法及び機器筐体に係り、特に、機器を入れる金属枠と、金属枠に機器を取付ける金属取付部材と、を備え、金属枠と金属取付部材とを接合して製造される機器筐体の製造方法及び機器筐体に関する。
【背景技術】
【０００２】
電気機器や電子機器等を収納する機器筐体、例えば、小型または大型の平面ディスプレイ表示装置のベゼル（画面枠）筐体は、合成樹脂材料や金属材料等で製造されている。そして、機器筐体を構成する各部材は、一般的に、アーク溶接やリベット接合等により接合される。例えば、特許文献１には、アルミニウム又はマグネシウムを使用した金属部材を溶接等して製造される映像表示装置筐体が示されている。
【先行技術文献】
【特許文献】
【０００３】
【特許文献１】特開２０００−３３０２０６号公報
【発明の概要】
【発明が解決しようとする課題】
【０００４】
ところで、電機部品、回路部品または機構部品等の機器を入れる金属枠と、金属枠にこれらの機器を取付ける金属取付部材とを、アーク溶接で接合する場合には、溶接時に生じる熱により金属枠の表面が変形するため、機器筐体の外面に溶接跡等の接合による痕跡が残る可能性がある。また、リベット接合等で接合する場合には、機器筐体の外面に、リベット跡等の接合による痕跡が残る可能性がある。そのため、例えば、塗装やアルミニウムの陽極酸化処理等の表面処理前に、上述した接合による痕跡を取り除く工程が必要となる場合がある。そして、接合による痕跡を取り除く工程が増えることにより、機器筐体の生産性が低下し、製造コストが高くなるという問題がある。また、上述した接合による痕跡が生じることにより、機器筐体の設計が制約される場合がある。
【０００５】
そこで、本発明の目的は、機器筐体の外面において、金属枠と金属取付部材との接合による痕跡を抑えた機器筐体の製造方法及び機器筐体を提供することである。
【課題を解決するための手段】
【０００６】
本発明に係る機器筐体の製造方法は、機器を入れる金属枠と、金属枠に機器を取付ける金属取付部材と、を備え、金属枠と金属取付部材とを接合して製造される機器筐体の製造方法であって、金属取付部材は、金属枠と接合する面に、先端断面が７０度以下で形成される突起部を有し、突起部を金属枠に接触させた後、突起部を加圧して変形させることにより、突起部と金属枠との接触部における酸化皮膜を除去する加圧工程と、接触部を加熱して、金属を固相拡散させて接合する固相拡散接合工程と、を備えることを特徴とする。
【０００７】
また、本発明に係る機器筐体の製造方法は、機器を入れる金属枠と、金属枠に機器を取付ける金属取付部材と、を備え、金属枠と金属取付部材とを接合して製造される機器筐体の製造方法であって、金属取付部材は、金属枠と接合する面に突起部を有し、突起部を金属枠に接触させた後、突起部を０．５２ＭＰａ以上で加圧して変形させることにより、突起部と金属枠との接触部における酸化皮膜を除去する加圧工程と、接触部を加熱して、金属を固相拡散させて接合する固相拡散接合工程と、を備えることを特徴とする。
【０００８】
本発明に係る機器筐体の製造方法において、金属取付部材が固相拡散接合された金属枠を、粉体塗料で静電塗装する塗装工程を備えることを特徴とする。
【０００９】
本発明に係る機器筐体は、機器を入れる金属枠と、金属枠に機器を取付ける金属取付部材と、を備え、金属枠と金属取付部材とを接合して製造される機器筐体の製造方法であって、金属取付部材は、金属枠と接合する面に突起部を有し、突起部を金属枠に接触させた後、突起部を加圧して変形させることにより、突起部と金属枠との接触部における酸化皮膜を除去する加圧工程と、接触部を加熱して、金属を固相拡散させて接合する固相拡散接合工程と、を備える製造方法により製造されることを特徴とする。
【００１０】
本発明に係る機器筐体は、機器を入れる金属枠と、金属枠に機器を取付ける金属取付部材と、を備え、金属枠と金属取付部材とを接合して製造される機器筐体の製造方法であって、金属取付部材は、金属枠と接合する面に突起部を有し、突起部を金属枠に接触させた後、突起部を加圧して変形させることにより、突起部と金属枠との接触部における酸化皮膜を除去する加圧工程と、接触部を加熱して、金属を固相拡散させて接合する固相拡散接合工程と、金属取付部材が固相拡散接合された金属枠を、粉体塗料で静電塗装する塗装工程と、を備える製造方法により製造されることを特徴とする。
【００１１】
本発明に係る機器筐体は、平面ディスプレイ用であることを特徴とする。
【発明の効果】
【００１２】
上記のように本発明に係る機器筐体の製造方法及び機器筐体によれば、金属枠と金属取付部材とを熱を抑えて接合することにより、機器筐体の外面において、金属枠と金属取付部材との接合による痕跡を抑えることができる。
【図面の簡単な説明】
【００１３】
【図１】本発明の実施の形態において、機器筐体の構成を示す図である。
【図２】本発明の実施の形態において、金属取付部材の断面を示す図である。
【図３】本発明の実施の形態において、金属取付部材を金属枠にセットした状態を示す図である。
【図４】本発明の実施の形態において、突起部を加圧して変形させた状態を示す図である。
【図５】本発明の実施の形態において、突起部と金属枠との接触部を加熱して、金属を固相拡散させて接合している状態を示す図である。
【図６】本発明の実施の形態において、接合破壊試験の試験方法を示す図である。
【図７】本発明の実施の形態において、突起部に負荷する圧力と、金属取付部材と金属枠との接合破壊荷重との関係を示す図である。
【図８】本発明の実施の形態において、突起部における先端断面の頂角と、金属取付部材と金属枠との接合破壊荷重の関係を示す図である。
【図９】本発明の実施の形態において、突起部の径と、金属取付部材と金属枠との接合破壊荷重の関係を示す図である。
【発明を実施するための形態】
【００１４】
以下に図面を用いて本発明に係る実施の形態につき、詳細に説明する。機器筐体は、例えば、平面ディスプレイ表示装置やノートブック型等のパーソナルコンピュータ等に用いることができる。勿論、機器筐体は、上記装置等の適用に限定されることなく、他の装置にも適用可能である。以下では、例として、平面ディスプレイ表示装置に使用される機器筐体を挙げ、その製造方法と併せて説明する。
【００１５】
図１は、機器筐体の構成を示す図であり、図１（ａ）は、機器筐体の全体図であり、図（ｂ）は、機器筐体における端部の拡大図である。機器筐体１０は、機器を入れる金属枠１２と、金属枠１２に機器を取付ける金属取付部材１４とを備えている。
【００１６】
金属枠１２は、表示装置等を入れる機能を有しており、金属材料を機械加工等することにより製造される。金属材料には、例えば、軽量化と材料コスト等からアルミニウム合金を用いることが好ましい。アルミニウム合金には、例えば、ＪＩＳ表示で６０００番系のアルミニウム合金等を用いることができる。勿論、他の条件次第では、金属材料は、アルミニウム合金に限定されることはない。金属枠１２は、例えば、切削加工やプレス加工等で製造することができる。金属枠１２の板厚は、軽量化のために機械的強度が維持できる範囲で薄く設計されることが好ましく、例えば、１．５ｍｍから３．０ｍｍである。
【００１７】
金属取付部材１４は、ディスプレイ表示装置部品等を金属枠１２に取付ける機能を有しており、金属枠１２に接合して設けられる。金属材料には、例えば、ＪＩＳ表示で２０００番系のアルミニウム合金等を用いることができる。勿論、他の条件次第では、金属材料は、アルミニウム合金に限定されることはない。金属取付部材１４に使用される金属材料は、金属枠１２に使用される金属材料と同じ金属材料でもよいし、異なる金属材料でもよい。金属取付部材１４は、金属材料を切削加工等の機械加工することにより製造される。金属取付部材１４には、例えば、円柱状の金属柱を用いることができる。また、金属取付部材１４には、ディスプレイ表示装置部品等を固定するための雌ネジまたは雄ネジ等が形成される。
【００１８】
金属取付部材１４は、金属枠１２と接合する面に突起部１６を有している。図２は、金属取付部材１４の断面図である。金属取付部材１４にプロジェクション等の突起部１６を設けるのは、後述するように、突起部１６を金属枠１２に接触させた後、突起部１６を加圧して変形させることにより、突起部１６と金属枠１２との接触部における酸化皮膜を除去して固相拡散接合するためである。突起部１６の先端断面は、５０度以上８０度以下で形成されることが好ましい。突起部１６における先端断面の頂角（Ａ）が５０度以上であるのは、５０度より小さいと突起部１６を所定の加工精度で機械加工することが困難となるからである。また、突起部１６における先端断面の頂角（Ａ）が８０度以下であるのは、突起部１６の頂角（Ａ）が大きいと変形させるのが難しく、突起部１６と金属枠１２との接触部で馴染み難くなり、金属枠１２と金属取付部材１４との接合強度が小さくなるからである。勿論、他の条件次第では、突起部１６の先端断面は、上記範囲の頂角（Ａ）に限定されることはなく、例えば、山型状とすることができる。
【００１９】
突起部１６は、金属枠１２と接合する面に、例えば、円周状に形成することができる。そして、突起部１６の径（ｄ）は、０．６Ｄ以上０．９Ｄ以下とすることが好ましい。ここで、Ｄは、金属取付部材における頭部の幅である。突起部１６の径（ｄ）が０．６Ｄ以上であるのは、突起部１６の径（ｄ）が０．６Ｄより小さいと、突起部１６と金属枠１２との接触面積が小さくなり、接触部における単位面積中に流れる電荷量が大きくなって、接合強度のばらつきが大きくなるからである。また、突起部１６の径（ｄ）が０．９Ｄ以下であるのは、突起部１６の径（ｄ）が０．９Ｄより大きいと、突起部１６と金属枠１２との接触面積が大きくなり、接触部における単位面積中に流れる電荷量が小さくなって、接合強度が低くなるからである。なお、突起部１６の径は、容易に機械加工で形成できること、使用する接合装置の電源容量などを考慮して常に安定した接合強度が得られる条件が選択される。勿論、他の条件次第では、突起部１６の径（ｄ）は、上記範囲に限定されることはない。また、突起部１６の高さ（Ｈ）は、例えば、０．１Ｄ〜０．２Ｄである。
【００２０】
次に、金属枠１２と金属取付部材１４との接合について説明する。金属枠１２と金属取付部材１４との接合は、加圧工程と固相拡散接合工程とを含んで行われる。
【００２１】
加圧工程は、突起部１６を金属枠１２に接触させた後、突起部１６を加圧して変形させることにより、突起部１６と金属枠１２との接触部における酸化皮膜を除去する工程である。図３は、金属取付部材１４を金属枠１２にセットした状態を示す図である。金属取付部材１４は、突起部１６を金属枠１２の所定の位置に接触させてセットされる。セット後、プレス機等で金属取付部材１４をプレスすることにより、突起部１６を加圧して変形させる。図４は、突起部１６を加圧して変形させた状態を示す図である。突起部１６と金属枠１２との接触部とを塑性変形させることにより、突起部１６と金属枠１２との接触部における酸化皮膜を破壊して除去することができる。
【００２２】
ここで、突起部１６を０．５２ＭＰａ以上所定圧力以下で加圧して変形させることが好ましい。突起部１６を０．５２ＭＰａ以上で加圧するのは、０．５２ＭＰａより小さい圧力で加圧すると、突起部１６と金属枠１２との界面で塑性流動が小さくなり、突起部１６と金属枠１２との接触部における酸化皮膜が十分に除去できない場合があり、接触部での接触抵抗が大きくなる場合があるからである。また、所定圧力以下で突起部１６を加圧するのは、突起部１６と金属枠１２との界面で塑性流動が大きくなると、金属取付部材１４と金属枠１２との間の接触抵抗が小さくなり、接触部に電流を流したときに短絡現象が生じる場合があるからである。
【００２３】
固相拡散接合工程は、突起部１６と金属枠１２との接触部を加熱して、金属を固相拡散させて接合する工程である。図５は、突起部１６と金属枠１２との接触部を加熱して、金属を固相拡散させて接合している状態を示す図である。図５に示す接合装置は、コンデンサ２０と、抵抗２２と、スイッチ２４，２６と、電源２８とを含んで構成される。突起部１６と金属枠１２との接触部にコンデンサ２０に蓄えられた電荷をパルス状に流すことにより、電流を流した時に発生するジュール熱で接触部を加熱することができる。そして、接触部を加熱することにより金属材料が軟化して接触面積が増加し、金属が相互に拡散して固相接合することができる。ここで、接触部に流す電荷のパルス幅は、約４０マイクロ秒が好ましく、電荷総量は、２１クーロンから２５クーロンが好ましい。勿論、他の条件次第では、パルス幅や電荷総量は、上記の数値に限定されることはない。
【００２４】
以上、上記構成によれば、金属枠と金属取付部材とを固相拡散接合することにより、金属枠と金属取付部材とを熱を抑えて接合するため、機器筐体の外面における金属枠と金属取付部材との接合による痕跡を抑えて接合することができる。そして、金属枠と金属取付部材との接合による痕跡を抑えて接合できるため、接合痕跡を修復する工程が不要となり、機器筐体の生産性が向上し、製造コストを抑制することができる。
【００２５】
上記構成によれば、金属枠や金属取付部材に、良電体であり表面に安定な酸化皮膜を形成するアルミニウム合金を用いた場合においても、金属枠と金属取付部材との接触部における酸化皮膜を除去して接合するため、機器筐体の外面に接合による痕跡を抑えて接合することができる。
【実施例】
【００２６】
金属取付部材の突起部に負荷した圧力と、金属取付部材と金属枠との接合強度との関係について評価した。金属枠には、６０００番系のアルミニウム合金で、板厚２ｍｍの金属部材を使用した。金属取付部材には、２０００番系のアルミニウム合金で、頭部の幅（Ｄ）が１２ｍｍ以下の金属柱を使用した。
【００２７】
まず、突起部と金属枠との接触部に流す電流のパルス幅の最適値を求めた。電流のパルス幅は、接合条件中の他の物理変数と密接な関係にあるが、基本的には、上述した図５に示す接合装置では、コンデンサ（Ｃ）に蓄えられる電荷量と、抵抗（Ｒ）とによって決定される。抵抗（Ｒ）は、回路を構成する複数の部品の抵抗（Ｒ１）と、突起部と金属枠との間の接触抵抗（Ｒ２）との合成抵抗であり、接触抵抗（Ｒ２）は、固相拡散接合工程の間で時間的に変化する。そこで、予備試験を行った結果、電流のパルス幅の最適値を約４０マイクロ秒とした。
【００２８】
突起部の形状は、突起部の径（ｄ）を７．０ｍｍ、先端断面の頂角（Ａ）を６０度、高さ（Ｈ）を１．０ｍｍとした。そして、突起部を加圧する圧力を、０．４７ＭＰａ、０．５２ＭＰａ、０．５７ＭＰａとした。また、突起部と金属枠との接触部に流す電荷総量を２１クーロンから２４クーロンまで変化させて、金属枠と金属取付部材とを固相拡散接合し、接合破壊荷重を求めた。図６は、接合破壊試験の試験方法を示す図である。金属枠を固定した状態で金属取付部材の頭部に矢印Ｘで示すように略水平に荷重を負荷し、金属取付部材が金属枠と接合面で剥離して破壊するときの荷重を接合破壊荷重として求めた。
【００２９】
図７は、突起部に負荷する圧力と、金属取付部材と金属枠との接合破壊荷重との関係を示す図である。図７では、縦軸に接合破壊荷重を取り、横軸に電荷総量を取り、突起部に負荷する圧力を変数として示した。図７に示すように、電荷総量が増加するに従って、接合破壊荷重が大きくなる関係が得られた。そして、突起部に負荷する圧力が０．５２ＭＰａ以上では、接合破壊荷重曲線の勾配はなだらかになり、電荷総量に対して接合破壊荷重の変化は小さくなった。したがって、突起部に負荷する圧力が０．５２ＭＰａ以上では、接合破壊荷重曲線の勾配が小さいために、生産時に電荷総量が多少変化した場合においても、接合破壊荷重のばらつきは少なくなり、安定して固相拡散接合することができる。なお、圧力を０．４７ＭＰａ、０．５２ＭＰａ、０．５７ＭＰａとして製造した各々機器筐体には、外面において接合による痕跡は見られなかった。
【００３０】
次に、突起部における先端断面の頂角と、金属取付部材と金属枠との接合破壊荷重の関係について評価した。突起部の形状は、突起部の径（ｄ）を７．０ｍｍ、高さ（Ｈ）を１．０ｍｍとし、先端断面の頂角（Ａ）を６０度、７０度、９０度と変化させた。突起部に負荷する加圧は、０．５２ＭＰａとした。そして、突起部と金属枠との接触部に流す電荷総量を１９．５クーロンから２３．５クーロンまで変化させて、金属枠と金属取付部材とを接合し、接合破壊荷重を求めた。なお、電流のパルス幅は、約４０マイクロ秒とした。
【００３１】
図８は、突起部における先端断面の頂角と、金属取付部材と金属枠との接合破壊荷重の関係を示す図である。図８では、縦軸に接合破壊荷重を取り、横軸に電荷総量を取り、突起部における先端断面の頂角を変数として示した。一定の電荷総量では、突起部における先端断面の頂角が小さいほど、接合破壊荷重が大きくなる結果が得られた。これは、突起部における先端断面の頂角が小さいほど変形しやすいので、突起部と金属枠との接触部で馴染み易くなる等によるからである。なお、突起部における先端断面の頂角を、６０度、７０度、９０度として製造した各々機器筐体には、外面において接合による痕跡は見られなかった。
【００３２】
次に、突起部の径（ｄ）と、金属取付部材と金属枠との接合破壊荷重の関係について評価した。突起部の形状は、先端断面の頂角（Ａ）を６０度、高さ（Ｈ）を１．０ｍｍとし、突起部の径（ｄ）を０．７１Ｄ、０．８６Ｄ、１．０Ｄと変化させた。ここで、Ｄは、金属取付部材における頭部の幅である。突起部に負荷する圧力は、０．５５ＭＰａとした。そして、突起部と金属枠との接触部に流す電荷総量を１９．５クーロンから２３．５クーロンまで変化させて、金属枠と金属取付部材とを接合し、接合破壊荷重を求めた。なお、電流のパルス幅は、約４０マイクロ秒とした。
【００３３】
図９は、突起部の径（ｄ）と、金属取付部材と金属枠との接合破壊荷重の関係を示す図である。図９では、縦軸に接合破壊荷重を取り、横軸に電荷総量を取り、突起部の径（ｄ）を変数として示した。図９に示すように、突起部の径（ｄ）が大きくなると、接合破壊荷重が小さくなるという結果が得られた。これは、突起部の径（ｄ）が大きくなると、接触部の単位面積当たりに流れる電流が小さくなり、接触面の馴染み等が抑えられるからである。また、突起部の径（ｄ）が大きくなると、接合破壊荷重曲線はなだらかになり、接合強度は、より安定することがわかった。したがって、突起部の径（ｄ）は、より大きい方が、生産時に電荷総量が多少変化した場合においても、接合破壊荷重のばらつきは少なくなり、より安定して固相拡散接合することができる。なお、突起部の径（ｄ）を０．７１Ｄ、０．８６Ｄ、１．０Ｄとして製造した各々機器筐体には、外面において接合による痕跡は見られなかった。
【００３４】
上記評価結果から求めた機器筐体の最適な製造条件を表１に示す。
【表１】
2011255422.tif 000003
【００３５】
また、パーソナルコンピュータに使用される機器筐体は、一般的に、板厚０．５ｍｍであるアルミニウム合金製の金属枠が使用される。そして、金属取付部材には、直径が約７ｍｍ、長さが４ｍｍから７ｍｍのアルミニウム合金製の金属柱が使用される。そのため、上記形状の金属枠と金属取付部材とについて、表１に示す固相拡散接合条件で接合し、接合特性を評価した。なお、金属枠と金属取付部材とには、それぞれ６０００番系と２０００番系のアルミニウム合金を使用した。そして、図６に示す接合破壊試験方法で試験した結果、３００Ｎより大きい接合破壊荷重が得られた。また、金属枠に金属取付部材を固相拡散接合した後、機器筐体の外面を外観観察した結果、接合痕跡は見られなかった。したがって、板厚０．５ｍｍである薄いアルミニウム合金製の金属枠を使用した場合においても、機器筐体の外面における接合による痕跡を抑えて、金属枠に金属取付部材を接合できることがわかった。
【００３６】
次に、他の機器筐体の製造方法について説明する。なお、同様な要素は同一の符号を付して詳細な説明を省略する。機器筐体１０の製造方法は、更に、金属取付部材１４が固相拡散接合された金属枠１２を、粉体塗料で静電塗装する塗装工程を備えている。
【００３７】
金属取付部材１４が固相拡散接合された金属枠１２を用いるのは、金属枠１２の外面において、金属取付部材１４と金属枠１２とを接合した痕跡が抑えられているので、接合痕を修復する必要がないからである。金属取付部材１４を金属枠１２にアーク溶接やリベット接合等で接合した場合には、金属枠１２の外面に溶接痕やリベット痕が残る。そのため、塗装仕上げの前にこれらの痕跡を除去するためパテ等が塗布される。パテ等は、一般的に絶縁性であるので、被塗装物表面にパテが付着していると静電塗装を行うには好ましくない。これに対して、金属取付部材１４を固相拡散接合した金属枠１２では、金属枠１２の外面において、金属取付部材１４と金属枠１２とを接合した痕跡が抑えられているので、パテ等を塗布して接合痕等を修復する必要がないからである。
【００３８】
金属枠１２は、例えば、アルミニウム合金製のＬ字アングルを用いて成形される。ここで、プラズマ方式の平面テレビの６５型モデルに用いられるＬ字アングルの長さは、例えば、８１０ｍｍであり、Ｌ字アングルの板厚は、例えば、２．０ｍｍから３．０ｍｍである。また、１０３型モデルに用いられるＬ字アングルの長さは、例えば、１３１０ｍｍで、Ｌ字アングルの板厚は、例えば、４．０ｍｍである。Ｌ字アングルは、必要に応じて穴あけ等の機械加工が行われる。また、金属取付部材１４は、上述した加圧工程と、固相拡散接合工程とにより金属枠１２に接合される。
【００３９】
塗装に使用する塗料には、粉体塗料が用いられる。粉体塗料には揮発性有機溶剤等が含有されていないので、溶剤系塗料を用いるよりも低公害化が図れるからである。また、オーバースプレーされた粉体塗料を回収して再利用できるため、機器筐体１０の生産コストをより低減することができる。粉体塗料には、例えば、ポリエステル樹脂系粉体塗料、エポキシ樹脂系粉体塗料、アクリル樹脂系粉体塗料等が用いられる。勿論、粉体塗料は、これらの塗料に限定されることはない。
【００４０】
粉体塗料の塗装方法には、静電塗装法が使用される。静電塗装法は、金属取付部材１４が固相拡散接合された金属枠１２を陽極とし、粉体塗料を吹き付ける静電塗装ガンを陰極として高電圧を付与し、粉体塗料を帯電させて、金属取付部材１４を固相拡散接合した金属枠１２に静電力で固着させる塗装方法である。静電塗装法で塗装することにより、一般的なスプレー塗装法で塗装するよりも、塗料の歩留まりや塗装仕上がりの品質を向上させることができる。静電塗装には、一般的に、アルミニウム合金等の静電塗装で行われている静電塗装方法や静電塗装設備を使用することができる。なお、粉末塗料の静電塗装前には、脱脂等の前処理が行われる。
【００４１】
塗膜の焼付けは、静電塗装により粉体塗料を付着させた金属枠１２を加熱して行われる。塗膜の焼付けは、例えば、１６０℃から２００℃に加熱した焼付炉に、粉体塗料を付着させた金属枠１２を挿入して処理される。焼付炉には、一般的に塗膜の焼付けに使用されている加熱炉を使用することができる。塗膜の焼付け後には、塗装の外観検査が行われ、外観検査後に梱包される。
【００４２】
以上、上記構成によれば、金属取付部材を固相拡散接合した金属枠を用いることにより金属枠の外面を絶縁性のパテを用いて修復する必要がないので、粉体塗料を用いて静電塗装することができる。それにより、機器筐体の生産性が向上し、揮発性有機溶剤を排出しない環境に優れた機器筐体の製造方法を提供することができる。
【符号の説明】
【００４３】
１０  機器筐体、１２  金属枠、１４  金属取付部材、１６  突起部、２０  コンデンサ、２２  抵抗、２４，２６  スイッチ、２８  電源。
【図１】
2011255422.tif 000004
【図２】
2011255422.tif 000005
【図３】
2011255422.tif 000006
【図４】
2011255422.tif 000007
【図５】
2011255422.tif 000008
【図６】
2011255422.tif 000009
【図７】
2011255422.tif 000010
【図８】
2011255422.tif 000011
【図９】
2011255422.tif 000012